(57)【要約】【課題】フッ素樹脂に特有の耐熱性、耐候性、耐薬品性、剥離性、低誘電特性等の優れた特性を有すると共に、異種材料、特に銅箔との溶融接着性が優れる溶融接着性フィルムを提供する。【解決手段】溶融接着性フィルムが、フッ素樹脂、液晶ポリマー及びポリエーテルスルホンからなり、液晶ポリマー及びポリエーテルスルホンからなる分散粒子がフッ素樹脂中に分散する構造を有し、上記分散粒子の平均粒子径が１〜１０μｍであり、溶融接着性フィルムの厚さ方向断面において、１辺が５０μｍの正方形を単位面積とするとき、上記単位面積中の上記分散粒子の個数が１０〜３０個である。【選択図】なし【特許請求の範囲】
【請求項１】
フッ素樹脂、液晶ポリマー及びポリエーテルスルホンからなる溶融接着性フィルムにおいて、
液晶ポリマー及びポリエーテルスルホンからなる分散粒子がフッ素樹脂中に分散する構造を有し、上記分散粒子の平均粒子径が１〜１０μｍであり、
前記溶融接着性フィルムの厚さ方向断面において、１辺が５０μｍの正方形を単位面積とするとき、上記単位面積中の上記分散粒子の個数が１０〜３０個である溶融接着性フィルム。
【発明の詳細な説明】
【技術分野】
【０００１】
本発明は、フッ素樹脂に特有の耐熱性、耐候性、耐薬品性、剥離性、低誘電特性等の優れた特性を有すると共に、異種材料、特に金属材料との溶融接着性が優れる溶融接着性フィルムに関する。
【背景技術】
【０００２】
フッ素樹脂は、耐熱性、耐候性、耐薬品性、剥離性、低誘電特性等の優れた特性を有し、成形体に成形されるだけでなく、被覆材料としても使用され、異種材料との積層が検討されてきた。しかしながら、フッ素樹脂の表面エネルギーは小さく、フッ素樹脂と異種材料の接着は困難である。
【０００３】
そこで、金属材料などの基材とフッ素樹脂を積層させる方法として、従来、一般的に、基材上に、基材及びフッ素樹脂の両方との接着性を有する接着層を形成し、その上にフッ素樹脂を積層する方法が検討されてきた。例えば、特許文献１には、（ａ）テトラフルオロエチレン／パーフルオロオレフィン共重合体と、ポリアミドイミド等の非溶融加工性結合剤と、ポリエーテルスルホン等の溶融加工性結合剤とを含むプライマ粉末が基材上に被着されてプライマ層が形成される工程、（ｂ）テトラフルオロエチレン／パーフルオロ（アルキルビニルエーテル）共重合体を含むオーバーコート粉末がプライマ層上に被着されてオーバーコート層が形成される工程、プライマ層とオーバーコート層の両方が被着された後に（c）基材が焼き付けられる工程を含む方法が開示されている。
【０００４】
本発明の発明者は、上述の従来技術の方法を用いて、テトラフルオロエチレン／パーフルオロオレフィン共重合体の１種であるテトラフルオロエチレン−ヘキサフルオロプロピレン共重合体（ＦＥＰ）、非溶融加工性結合剤の１種であるポリアミドイミド（ＰＡＩ）、溶融加工性結合剤の１種であるポリフェニレンスルフィド（ＰＰＳ）が、５０／２５／２５の質量比で含まれるプライマ粉末をＳＵＳ基材上に被着させてプライマ層を形成し、その後、テトラフルオロエチレン−フルオロアルキルビニルエーテル共重合体（ＰＦＡ）を含むオーバーコート粉末を当該プライマ層上に被着させてオーバーコート層を形成し、焼き付けを行ってＳＵＳ基材上に離型表面を形成した。そして、当該離型表面の断面を電子顕微鏡で観察した。その結果、従来の一般的な方法では、下記（ａ）及び（ｂ）のメカニズムで、基材とフッ素樹脂とが接着していることが確認された。
【０００５】
（ａ）フッ素樹脂３（ＦＥＰ）粉末、ＰＡＩ５粉末及びＰＰＳ４粉末を含むプライマ粉末がプライマ層（III）としてＳＵＳ基板（IV）上に塗布され（図１）、焼き付けられて、オーバーコート層（V）との親和性が高いフッ素樹脂３（ＦＥＰ）相と、ＳＵＳ基板（IV）との親和性が高いＰＡＩ５相及びＰＰＳ４相とからなるプライマ層（III）が形成された（図２）。（ｂ）その後形成されたオーバーコート層（V）のＰＦＡの一部は、プライマ層（III）のフッ素樹脂３（ＦＥＰ）相と相溶し（図３）、上記されるとおり、ＰＦＡからなるオーバーコート層（V）が、フッ素樹脂３（ＦＥＰ）相、ＰＰＳ４相及びＰＡＩ５相からなるプライマ層（III）を介してＳＵＳ基板（IV）上に形成された。
【０００６】
しかし、上述した従来の一般的な接着は、フッ素樹脂から相分離した結合剤相が基材と結合することによって接着力を得ているため、プライマ層と基材との接着強度を十分に向上させるためには、結合剤樹脂が相当量必要である。例えば、先述の先行技術文献１に開示される方法では、プライマ粉末中のテトラフルオロエチレン／パーフルオロオレフィン共重合体の配合比は、７０質量％以下である。そのため、プライマ層のテトラフルオロエチレン／パーフルオロオレフィン共重合体に由来する特性は損なわれていた。
【先行技術文献】
【特許文献】
【０００７】
【特許文献１】特表２０１０−５１７７４７号公報
【発明の概要】
【発明が解決しようとする課題】
【０００８】
最近、フッ素樹脂に特有の耐熱性、耐候性、耐薬品性、剥離性、低誘電特性等の優れた特性を有すると共に、異種材料、特に銅箔との溶融接着性が優れる溶融接着性フィルムが要求されてきていたが、そのような溶融接着性フィルムは実現されていなかった。
本発明が解決しようとする課題は、フッ素樹脂に特有の耐熱性、耐候性、耐薬品性、剥離性、低誘電特性等の優れた特性を有すると共に、異種材料、特に銅箔との溶融接着性が優れる溶融接着性フィルムの提供である。
【課題を解決するための手段】
【０００９】
本発明の発明者は、上記課題を解決するために鋭意検討した結果、フッ素樹脂、液晶ポリマー及びポリエーテルスルホンからなり、液晶ポリマー及びポリエーテルスルホンからなる特定平均粒子径の分散粒子が特定濃度でフッ素樹脂中に分散されている溶融接着性フィルムが、上記特性を有することを見出し、本発明を完成させるに至った。
本発明は、フッ素樹脂、液晶ポリマー及びポリエーテルスルホンからなり、液晶ポリマー及びポリエーテルスルホンからなる分散粒子がフッ素樹脂中に分散する構造を有し、上記分散粒子の平均粒子径が１〜１０μｍであり、溶融接着性フィルムの厚さ方向断面において、１辺が５０μｍの正方形を単位面積とするとき、上記単位面積中の上記分散粒子の個数が１０〜３０個である溶融接着性フィルムである。
【発明の効果】
【００１０】
本発明の溶融接着性フィルムは、フッ素樹脂に特有の耐熱性、耐候性、耐薬品性、剥離性、低誘電特性等の優れた特性を有すると共に、異種材料、特に銅箔との溶融接着性が優れる。
【図面の簡単な説明】
【００１１】
【図１】従来技術のプライマ粉末が塗布された基材を模式的に示す図
【図２】従来技術のプライマ層が形成された基材を模式的に示す図
【図３】従来技術のオーバーコート層がプライマ層上に形成された基材を模式的に示す図
【図４】本発明の溶融接着性フィルムの厚さ方向断面のＳＥＭ写真
【図５】本発明の分散粒子がフッ素樹脂中に分散する構造の模式図
【図６】本発明の分散粒子が銅箔の凹部にはまり込む様子を示す模式図
【図７】本発明の分散粒子のアンカー効果を示す模式図
【発明を実施するための形態】
【００１２】
本発明の溶融接着性フィルムを構成するフッ素樹脂の具体例は、テトラフルオロエチレン−フルオロアルキルビニルエーテル共重合体（ＰＦＡ）、テトラフルオロエチレン−ヘキサフルオロプロピレン共重合体（ＦＥＰ）、エチレン−テトラフルオロエチレン共重合体（ＥＴＦＥ）、ポリクロロトリフルオロエチレン（ＰＣＴＦＥ）、エチレン−クロロトリフルオロエチレンコポリマー（ＥＣＴＦＥ）、テトラフルオロエチレン‐ヘキサフルオロプロピレン‐ビニリデンフロライド共重合体（ＴＨＶ）などの熱溶融性フッ素樹脂である。好ましいフッ素樹脂は、ポリエーテルスルホンのスルホン基と類似する構造であるエーテル基を有するテトラフルオロエチレン−フルオロアルキルビニルエーテル共重合体（ＰＦＡ）である。これらのフッ素樹脂は単独で、又は２種以上を組み合わせて使用される。
【００１３】
フッ素樹脂は、末端基がフッ素化剤によってフッ素化処理された末端基安定化処理フッ素樹脂であっても、フッ素化処理による末端基安定化処理されていないフッ素樹脂あってもよく、両者の混合物であってもよい。好ましいフッ素樹脂は、フッ素化処理による末端基安定化処理されていないフッ素樹脂である。フッ素樹脂の末端基が安定化処理されていないフッ素樹脂は、末端基安定化処理されたフッ素樹脂に比べて、他樹脂との相溶性及び銅箔との濡れ性を改善する。
【００１４】
本発明の溶融接着性フィルムは、液晶ポリマー（以下、「ＬＣＰ」と言うことがある）を含む。ＬＣＰは、熱溶融状態で液晶性を示すサーモトロピック液晶高分子である。本発明の溶融接着性フィルムを構成するＬＣＰの具体例は、ポリプラスチックス社製ベクトラ、住友化学株式会社製スミカスーパー、ＪＸ日鉱日石エネルギー株式会社製ザイダー、上野製薬株式会社製ＵＥＮＯ  ＬＣＰ、東レ株式会社製シベラスなどである。好ましいＬＣＰは、融点が高く、耐熱性に優れるものである。ＬＣＰは、フッ素樹脂と金属材料との積層体を使用する用途では、高温になるところに使用されることが多く、例えば銅箔との接着で使用する場合、その用途は基板が多いため、ハンダ耐熱がひとつの基準とされる。ＬＣＰの用途が共晶ハンダの場合、融点が２４０℃以上のＬＣＰが好ましい。また、剛直な直線上の分子構造を有する全芳香族性ポリエステルが、使用するＬＣＰとして、好ましい。
【００１５】
全芳香族性ポリエステルは、剛直な直線状の分子構造により、線膨張が小さく、高強度であるという特性を示す。そのため、後述する本発明のフッ素樹脂フィルムの接着構造において、上述のようなＬＣＰ及びポリエーテルスルホンで構成される分散粒子が一旦銅箔表面に引っかかると、熱収縮による変動が小さく、かつ高強度であるため、高いアンカー効果が得られる。また、全芳香族性ポリエステルは融点が高く、フッ素樹脂の融点に近くなるためフッ素樹脂中に分散させる時の熱劣化を抑えることが出来る。
【００１６】
本発明の溶融接着性フィルムは、ポリエーテルスルホンを含む。使用するポリエーテルスルホンの具体例は、ＢＡＳＦジャパン株式会社製ウルトラゾーン、ソルベイアドバンストポリマーズ株式会社レーデル、住友化学株式会社製スミカエクセルなどである。好ましいポリエーテルスルホンは、液晶ポリマーのフッ素樹脂中への分散性の向上と、溶融接着性フィルムの異種材料、特に銅箔との溶融接着性の向上の観点から、分子末端に官能基を有するポリエーテルスルホンである。分子末端に官能基を有するポリエーテルスルホンは、分子末端に官能基を有しないポリエーテルスルホンに比べて、他樹脂との相溶性及び銅箔との接着性がより高い。
【００１７】
本発明の溶融接着性フィルムは、液晶ポリマー及びポリエーテルスルホンからなる分散粒子がフッ素樹脂中に分散する構造を有している。フッ素樹脂のＳＰ値は約１３（ＭＪ／ｍ3）、液晶ポリマーのＳＰ値は約２０（ＭＪ／ｍ3）、ポリエーテルスルホンのＳＰ値は約１８（ＭＪ／ｍ3）である。これら３つの樹脂は比較的相溶性が高く、特にＳＰ値が近い液晶ポリマーとポリエーテルスルホンとが共に分散粒子を形成してフッ素樹脂中に分散しており、後述するように、上記分散粒子は、ポリエーテルスルホンからなる小粒子が、液晶ポリエステルからなる大粒子の表面に付着しているような構造をしている。
【００１８】
図４は、本発明の溶融接着性フィルムの厚さ方向断面のＳＥＭ写真である。図４を基に本発明のメカニズムを考察する。図５、図６及び図７は、本発明の溶融接着性フィルムにおいて推察される基材との接着メカニズムを示す図である。図５は、液晶ポリマー１及びポリエーテルスルホン２からなる分散粒子がフッ素樹脂３中に分散する構造を模式的に示している。銅箔（II）表面には、成形時に生じる微細な凹凸が存在する。図５に模式的に
示される本発明の溶融接着性フィルム（I）が溶融され、銅箔（II）に接着されると、上記分散粒子が銅箔（II）の凹部にはまり込む（図６）。銅箔（II）に接着されたフィルムが冷却されると、収縮率が大きいフッ素樹脂３部分が収縮し、上記分散粒子が上記凹部にかみつく（図７）。このアンカー効果により、本発明の溶融接着性フィルム（I）は、銅箔（II）に強固に接着される。従来の一般的な接着では、結合剤樹脂が基材及びフッ素樹脂と面で接着するのに対し、本発明では分散粒子が接着点となり、多数の点で接着する構造となる。
【００１９】
上述のように、アンカー効果を発揮し接着点となる、液晶ポリマー及びポリエーテルスルホンの分散粒子の平均粒子径及び単位面積当たりの分散粒子の個数が、本発明の溶融接着性フィルムにおいて、接着強度に大きく影響する。上記分散粒子の平均粒子径は１〜１０μｍである。上記分散粒子の平均粒子径が小さすぎたり、大きすぎたりすると、銅箔凹部との上記アンカー効果が十分に得られず、溶融接着性フィルムと異種材料との接着力が小さくなる。
【００２０】
液晶ポリマー及びポリエーテルスルホンからなる上記分散粒子は、溶融接着性フィルムの厚さ方向断面において、１辺が５０μｍの正方形を単位面積としたとき、前記単位面積中に１０〜３０個となるようにフッ素樹脂中に分散している。上記分散粒子が基材との接着点となるため、上記分散粒子の数が少なすぎると、溶融接着性フィルムと異種材料との接着力が小さくなる。上記分散粒子の数があまりにも多い溶融接着性フィルムの作製は困難である。
【００２１】
フッ素樹脂、液晶ポリマー及びポリエーテルスルホンの総重量を基準にして、液晶ポリマーの好ましい配合量は１〜１０質量％、ポリエーテルスルホンの好ましい配合量は１〜５質量％である。液晶ポリマーとポリエーテルスルホンとを合わせた好ましい配合量は２〜１５質量％である。先述のように、液晶ポリマー及びポリエーテルスルホンは、アンカー効果を発揮する上記分散粒子の構成成分であり、その分散粒子の平均粒子径及び単位面積当たりの分散粒子の個数が、接着強度に大きく影響する。上述した範囲で配合することにより、液晶ポリマー及びポリエーテルスルホンの分散粒子径が１〜１０μｍであり、溶融接着性フィルムの厚さ方向断面において、一辺が５０μｍの正方形を単位面積とするときの単位面積中の分散粒子の数を１０〜３０個に容易に調整することが出来る。液晶ポリマーとポリエーテルスルホンの配合量が多すぎると、上記分散粒子径及び分散粒子の数を調整することが困難になり、上記分散粒子径は大きく、分散粒子の数は少なくなり、銅箔凹部とのアンカー効果が十分に得られなくなる。液晶ポリマーとポリエーテルスルホンの配合量がさらに多くなると、その接着構造は従来技術と何ら変わらないものとなり、十分な接着力が得られない上に、溶融接着性フィルムのフッ素樹脂に由来する特性が損なわれる。
【００２２】
本発明の溶融接着性フィルムは、フッ素樹脂、液晶ポリマー及びポリエーテルスルホンからなる組成物を押出成形、プレス成形など任意の成形方法で成形して得られる。
【実施例】
【００２３】
以下、実施例により本発明が詳細に説明されるが、本発明はこれらの実施例に限定されない。
【００２４】
実施例１〜８及び比較例１〜７
フッ素樹脂（三井デュポンフロロケミカル社製PFA 340-J）、液晶ポリマー（ポリプラスチックス社製LCP A950、融点２８０℃）、ポリエーテルスルホン（BASF社製E-2020P）を、表１及び２に示される配合比で、ローラミキサ型混練装置（東洋精機製作所製ラボプラストミル  モデル  30C120 ）に投入し、ローラ回転数３０ｒｐｍ、温度３６０℃で１０分間混練した。その後、得られた樹脂（組成物）を当該混練装置から取り出し、３４０℃で熱プレスして、厚さ０．１ｍｍ、５０ｍｍ画の溶融接着性フィルム試料を作製した。
【００２５】
溶融接着性フィルムと銅箔の接着強度の測定
得られた溶融接着性フィルム試料を１８μｍの厚さの両面圧延銅箔で挟み込み、３４０℃で加熱・圧着し、銅箔付き試料を得た。上記銅箔付き試料の接着強度を、島津製作所製オートグラフで１８０°剥離試験により測定した。その結果を表１及び２に示す。
【００２６】
溶融接着性フィルム中の分散粒子の平均粒子径と分散密度の測定
上記溶融接着性フィルム試料の厚さ方向断面を走査型電子顕微鏡（ＳＥＭ）で撮影した（倍率：１０００倍、撮影範囲：２６０μｍ×１１０μｍ）。その断面ＳＥＭ写真上で任意の５０μｍ角の範囲に観察される分散粒子の同一方向で最大幅を計測し、分散粒子の粒子径を算術平均して平均粒子径を求めた。中心が上記断面ＳＥＭ写真上にある全ての分散粒子の個数を計測した。その結果を表１及び２に示す。
【００２７】
溶融接着性フィルム中の分散粒子の組成の確認
分散粒子の組成については以下の方法にて確認した。フィルム断面にカーボンを蒸着し、ＳＥＭ上でエネルギー分散型Ｘ線分析装置（ＥＤＸ）を用いて観察した。ポリエーテルスルホンはＳ原子、フッ素樹脂に関してはＦ原子によるスペクトルを確認し、それぞれの原子の存在位置からポリエーテルスルホン及びフッ素樹脂を同定した。どちらも確認されないものを液晶ポリマーと判断した。
【００２８】
【表１】
2015155492.tif 000002
【００２９】
【表２】
2015155492.tif 000003
【００３０】
上記溶融接着性フィルム試料の厚さ方向の断面ＳＥＭ写真と、ＥＤＸの結果から、液晶ポリマー及びポリエーテルスルホンからなる分散粒子は、ポリエーテルスルホンからなる小粒子が、液晶ポリエステルからなる大粒子の表面に付着しているような構造をした粒子の状態で、フッ素樹脂中に分散していることが確認できた。
【００３１】
表１の結果から、実施例１〜８の溶融接着性フィルムと銅箔との接着強度は十分に高かった。ここで、必要とされる接着強度は、９Ｎ/ｃｍ以上である。分散粒子の平均粒子径が１０μｍ以上であり、分散粒子の数が１０個以下である比較例１及び４の溶融接着性フィルムと銅箔との接着強度は低かった。分散粒子の数が少なすぎる比較例２及び３の溶融接着性フィルムと銅箔の接着強度も低かった。フッ素樹脂のみからなる比較例５の溶融接着性フィルム、液晶ポリマーのみからなる比較例６の溶融接着性フィルム、ポリエーテルスルホンのみからなる比較例７の溶融接着性フィルムと銅箔との接着強度も低く、それぞれの樹脂単体での銅箔への接着性は低いことが分かった。
【産業上の利用可能性】
【００３２】
本発明の溶融接着性フィルムは、フッ素樹脂製のものと異種材料、特に銅箔が接着される際の媒体として好適に使用される。
【符号の説明】
【００３３】
１…液晶ポリマー、２…ポリエーテルスルホン、３…フッ素樹脂、４…ＰＰＳ、５…ＰＡＩ、（I）…溶融接着性フィルム、（II）…溶融接着性フィルム、（III）…プライマ層、（IV）…ＳＵＳ基板、（V）…オーバーコート層
【図１】
2015155492.tif 000004
【図２】
2015155492.tif 000005
【図３】
2015155492.tif 000006
【図５】
2015155492.tif 000007
【図６】
2015155492.tif 000008
【図７】
2015155492.tif 000009
【図４】
2015155492.tif 000010